(57)【要約】【課題】信頼性および製造安定性に優れる半導体装置を提供する。【解決手段】半導体基板１０２と、半導体基板１０２の一方の面に設けられている再配線１１０と、再配線１１０の少なくとも一部を覆うように設けられているラミネートタイプのフォトソルダーレジスト膜１１４と、を備え、ラミネートタイプのフォトソルダーレジスト膜１１４は、カルド型ポリマーを含有する半導体装置１００を提供する。このカルド型ポリマーは、カルボン酸基とアクリレート基とを同一分子鎖内に有するポリマーが架橋してなるものであってもよい。【選択図】図１
2005294329.tif 000002
【特許請求の範囲】
【請求項１】
基板と、
前記基板の一方の面に設けられている導電部材と、
前記導電部材の少なくとも一部を覆うように設けられている絶縁膜と、
を備え、
前記絶縁膜は、カルド型ポリマーを含有することを特徴とする半導体装置。
【請求項２】
請求項１に記載の半導体装置において、
前記カルド型ポリマーは、カルボン酸基とアクリレート基とを同一分子鎖内に有するポリマーが架橋してなることを特徴とする半導体装置。
【請求項３】
請求項１または２に記載の半導体装置において、
前記絶縁膜は、ドライフィルム型のフォトソルダーレジスト膜の材料フィルムを接着してなることを特徴とする半導体装置。
【請求項４】
請求項１乃至３いずれかに記載の半導体装置において、
前記絶縁膜のガラス転移温度が１８０℃以上２２０℃以下であり、
前記絶縁膜の周波数１ＭＨｚの交流電界を印加した場合の誘電正接が０．００１以上０．０４以下であることを特徴とする半導体装置。
【請求項５】
請求項４に記載の半導体装置において、
前記絶縁膜のガラス転移温度以下の領域における線膨張係数が５０ｐｐｍ／℃以上８０ｐｐｍ／℃以下であることを特徴とする半導体装置。
【請求項６】
基板の一方の面に、第一の導電部材を形成する工程と、
前記第一の導電部材の少なくとも一部を覆うように、カルド型ポリマーを含有するフォトソルダーレジスト膜の材料フィルムを接着して絶縁膜を形成する工程と、
前記絶縁膜に前記第一の導電部材に達する開口部を形成する工程と、
少なくとも一部が前記開口部内に存在するように、前記第一の導電部材と接続する第二の導電部材を形成する工程と、
を含むことを特徴とする半導体装置の製造方法。
【発明の詳細な説明】
【技術分野】
【０００１】
本発明は、半導体装置およびその製造方法に関する。
【背景技術】
【０００２】
近年、半導体素子の小型化の実現を目的として、半導体チップの小型化だけでなく、半導体パッケージの小型化についても急激に技術が進んできている。その中でも、ウェハーレベルＣＳＰが特に注目され、開発・量産が開始されてきている。ウェハーレベルＣＳＰ技術とは、半導体装置のパッケージサイズを半導体チップとほぼ同じ寸法にする目的で、全ての組立工程をウェハー状態で行う技術である。
【０００３】
ＣＳＰのタイプにはさまざまな形態があるが、この種の技術として、特許文献１記載のものがある。同文献に記載された半導体装置の製造方法を示した工程断面図を図８および図９に示す。この半導体装置を製造するには、まず、図８（ａ）に示すように、半導体チップ８３２上に電極８３６、絶縁シート８３８、金属層８４０などが設けられた構造を従来公知の技術により製造する。
【０００４】
次いで、図８（ｂ）に示すように、絶縁シート８３８および金属層８４０上に絶縁皮膜８４２をスピンコート形成法により形成する。この絶縁皮膜は、フォトソルダーレジスト膜であってもよい。この場合、フォトマスクを用いて絶縁皮膜８４２を一部露光・現像させる。
【０００５】
ここで、特に重要な点は、金属層８４０からなる再配線形成後に、フォトソルダーレジスト（以下、適宜フォトソルダーレジスト膜と略記する）などの絶縁皮膜８４２をスピンコート形成法により被覆し、金属層８４０からなる再配線パターンが損傷されないようにしていることである。
【０００６】
続いて、図９（ｃ）に示すように、一部露光・現像された絶縁皮膜８４２の未露光・現像領域を除去して、透孔８４４を形成する。そして、図９（ｄ）に示すように、透孔８４４中に外部接続端子８４６を形成して、外部端子接合部８４３と接続させる。
【０００７】
別の従来例として、たとえば、ドライフィルム型の感光性フォトソルダーレジスト膜をラミネートしてコーティングする技術が知られている。この種の技術として、特許文献２記載のものがある。同文献に記載された半導体装置の製造方法を示した工程平面図および工程断面図を図１０および図１１に示す。
【０００８】
この半導体装置を製造するには、まず、図１０（ａ）に示す工程平面図および図１０（ｂ）に示す工程平面図のように、半導体基板上に表面実装部品パッド１００１、ＣＳＰパッド１００２ａ、１００２ｂなどを形成する。
【０００９】
次いで、図１０（ｃ）に示すように、表面実装部品パッド１００１、ＣＳＰパッド１００２ａ、１００２ｂなどを覆うドライフィルム型のソルダーレジスト１００４をラミネートする。
【００１０】
続いて、図１０（ｄ）に示すように、ソルダーレジスト１００４上にフォトマスク１００５を設け、紫外線１００６を照射して、ソルダーレジスト１００４を一部露光・現像させる。
【００１１】
そして、図１１（ｅ）に示すように、一部露光・現像されたソルダーレジスト１００４の未露光・現像領域を除去して、ソルダーレジスト開口部１００７ａ、１００７ｂを形成する。
【００１２】
次いで、図１１（ｆ）に示すように、ソルダーレジスト開口部１００７ａ、１００７ｂの周辺部に炭酸ガスレーザ１００８を照射して、ソルダーレジスト１００４の残渣も同時に除去する。
【００１３】
このとき、図１１（ｇ）に示すように、ソルダーレジスト開口部１００９の周縁部にはソルダーレジストスカム１０１０が残ることになる。このソルダーレジストスカム１０１０をエッチング除去することにより、図１１（ｈ）に示したような構造を得る。
【特許文献１】特開平８−３４０００２号公報
【特許文献２】特開２０００−２１６５２５号公報
【発明の開示】
【発明が解決しようとする課題】
【００１４】
しかしながら、上記文献記載の従来技術は、以下の点で改善の余地を有していた。
【００１５】
第一に、上記の特許文献１に示した、スピンコート法により形成されたフォトソルダーレジスト膜を用いた半導体装置は、フォトソルダーレジスト膜の耐熱性や機械的強度などが充分ではない場合があった。そのため、半導体装置の信頼性の向上の点でさらなる改善の余地があった。
【００１６】
第二に、上記の特許文献２に記載した、ドライフィルム型の感光性フォトソルダーレジスト膜をラミネートしてコーティングした場合にも、フォトソルダーレジスト膜の耐熱性や機械的強度などが充分ではない場合があった。そのため、半導体装置の信頼性の向上の点でさらなる改善の余地があった。
【００１７】
本発明は上記事情に鑑みてなされたものであり、その目的とするところは、信頼性に優れる半導体装置を製造安定性よく提供することにある。
【課題を解決するための手段】
【００１８】
本発明によれば、基板と、基板の一方の面に設けられている導電部材と、導電部材の少なくとも一部を覆うように設けられている絶縁膜と、を備え、絶縁膜は、カルド型ポリマーを含有する半導体装置が提供される。
【００１９】
カルド型ポリマーは、嵩高い置換基が主鎖の運動を阻害することにより、耐熱性および機械的強度に優れる。よって、この構成によれば、信頼性に優れる半導体装置が安定的に得られる。
【００２０】
また、本発明によれば、基板の一方の面に、第一の導電部材を形成する工程と、第一の導電部材の少なくとも一部を覆うように、カルド型ポリマーを含有するフォトソルダーレジスト膜の材料フィルムを接着して絶縁膜を形成する工程と、絶縁膜に第一の導電部材に達する開口部を形成する工程と、少なくとも一部が開口部内に存在するように、第一の導電部材と接続する第二の導電部材を形成する工程と、を含む半導体装置の製造方法が提供される。
【００２１】
カルド型ポリマーは、嵩高い置換基が主鎖の運動を阻害することにより、耐熱性および機械的強度に優れる。また、カルド型ポリマーは、加熱することにより適度な柔軟性を有するようになる特性がある。そのため、カルド型ポリマーを含有するフィルムを接着して絶縁膜を形成すると、接着の際に空気を巻き込むことが少ないため、耐熱性および機械的強度に優れ、ボイドや凹凸などが少ない絶縁膜を安定的に製造できる。よって、この方法によれば、信頼性に優れる半導体装置を安定的に製造できる。
【００２２】
以上、本発明の構成について説明したが、これらの構成を任意に組み合わせたものも本発明の態様として有効である。また、本発明の表現を他のカテゴリーに変換したものもまた本発明の態様として有効である。
【００２３】
例えば、上記基板は、シリコン基板であってもよいが、他の半導体基板であってもよく、ＧａＡｓ系基板なども好適に用い得る。また、上記板は、内部に配線や半導体素子などが作り込まれていない半導体基板であってもよいが、内部に配線や半導体素子などが作り込まれていてもよく、多層配線構造を備えていてもよい。また、上記基板は、ガラス基板であってもよい。
【発明の効果】
【００２４】
本発明によれば、特定の構成からなるポリマーを含有する絶縁膜を備えるため、信頼性および製造安定性に優れる半導体装置が得られる。
【発明を実施するための最良の形態】
【００２５】
本発明において、上記カルド型ポリマーは、カルボン酸基とアクリレート基とを同一分子鎖内に有するポリマーが架橋してなるカルド型ポリマーであってもよい。
【００２６】
この構成によれば、現像性を持つカルボン酸基と、架橋基であるアクリレート基を同一分子鎖中に有し、さらに主鎖に嵩高い置換基を持ちラジカル拡散し難いため、高解像度を有する光硬化型ポリマーが得られる。この場合、ポリマーに紫外線（ＵＶ）または熱が加わると、アクリレート基が架橋してアクリル基を形成する。
【００２７】
また、上記絶縁膜は、フォトソルダーレジスト膜であってもよい。
【００２８】
この構成によれば、第一の導電部材を絶縁可能であり、ＵＶ照射により容易に第二の導電部材を形成するための開口部を形成可能である。よって、信頼性および製造安定性に優れる半導体装置が得られる。
【００２９】
また、上記絶縁膜は、ドライフィルム型のフォトソルダーレジスト膜の材料フィルムを接着してなる絶縁膜とすることができる。
【００３０】
この構成によれば、液状の樹脂組成物をスピンコート法などにより塗布する場合などに比べて、ボイドや凹凸などの発生が抑制されるため、信頼性および製造安定性に優れる半導体装置が得られる。
【００３１】
また、上記絶縁膜は、ガラス転移温度が１８０℃以上２２０℃以下であってもよい。
【００３２】
この構成によれば、耐熱性に優れる絶縁膜が安定的に得られるため、高温条件下における信頼性に優れる半導体装置が得られる。
【００３３】
また、上記絶縁膜は、フィラーを含まない樹脂部分の線膨張係数が５０ｐｐｍ／℃以上８０ｐｐｍ／℃以下であってもよい。また、上記絶縁膜は、フィラーを含む場合には、熱膨張係数を２０ｐｐｍ／℃以下とすることもできる。
【００３４】
この構成によれば、ヒートサイクルによる他の部材との密着性の低下が抑制された絶縁膜が安定して得られるので、信頼性および製造安定性に優れる半導体装置が得られる。
【００３５】
また、上記絶縁膜は、フィラーを含まない樹脂部分において、周波数１ＭＨｚの交流電界を印加した場合の誘電正接が０．００１以上０．０４以下であってもよい。
【００３６】
この構成によれば、上記絶縁膜は、絶縁膜の高周波特性をはじめとする誘電特性が優れるため、全体としても誘電特性に優れる半導体装置を得ることができる。
【００３７】
また、上記基板は、半導体基板またはガラス基板などであってもよい。
【００３８】
この構成によれば、半導体基板またはガラス基板などに素子を形成する半導体装置において、上記優れた特性を有する半導体装置を実現できる。
【００３９】
なお、上記カルド型ポリマーを含有する絶縁膜は、カルド型ポリマーを母材として含有する絶縁膜であることが好ましく、例えば、カルド型ポリマーを３０質量％以上含有してもよく、特に好ましくは、カルド型ポリマーを５０質量％以上含有する。この範囲の含有量であれば、上記諸特性を安定して実現できる。
【００４０】
<実施形態１>
【００４１】
図１は、本実施の形態に係る半導体装置を模式的に示した断面図である。図１の上方向は半導体基板の裏面方向であり、図１の下方向は半導体基板の素子形成面方向である。
【００４２】
本実施形態に係る半導体装置１００は、シリコン基板などの半導体基板１０２の裏面側にＳｉＯ2膜などの絶縁膜１０８を備える。半導体基板１０２の膜厚は通常１０μｍ以上１００μｍ以下程度である。なお、この膜厚のシリコン基板は、通常の膜厚の半導体基板の裏面を研磨することにより得ることもできる。絶縁膜１０８中には、アルミニウムパッドやアルミニウム配線などからなる電極１０６が設けられている。絶縁膜１０８の裏面には、アクリル系樹脂１１２の層が設けられている。
【００４３】
電極１０６上部の絶縁膜１０８とアクリル系樹脂１１２とからなる積層膜には開口部が設けられている。この開口部の内面およびアクリル系樹脂１１２の裏面の一部には、例えばアルミニウム配線または銅配線などからなる再配線１１０が電極１０６と接続するように設けられている。再配線１１０の裏面のうち、電極１０６の上部には凹部が形成されている。
【００４４】
そして、この凹部内部、再配線１１０の裏面およびアクリル系樹脂１１２の裏面にはラミネートタイプフォトソルダーレジスト膜１１４が設けられている。このラミネートタイプフォトソルダーレジスト膜１１４の一部に、再配線１１０に達する開口部が設けられており、この開口部内部に半田ボール１１６が形成されている。
【００４５】
本実施形態では、フォトソルダーレジスト膜は、ネガ型であってもポジ型であってもよい。もっとも、カルド型ポリマーがカルボン酸基とアクリレート基とを同一分子鎖内に有する場合には、一般にはネガ型のフォトソルダーレジスト膜として用いられる。ここで、ネガ型のフォトソルダーレジスト膜とは、具体的には、感光した部分だけを構造変化させ、溶媒に溶けなくする感光性樹脂を使った絶縁用被膜を意味する。一般には、ハンダ付けの際に用いられるため、耐熱性や高弾性などの優れた耐久性が求められる。本実施形態では、このような特性を満たすために、後述する特定のポリマーを含有するネガ型のフォトソルダーレジスト膜を用いている。
【００４６】
なお、ラミネートタイプのフォトソルダーレジスト膜とは、通常の液状の原液を塗布してなるフォトソルダーレジスト膜とは異なり、薄膜状のフォトソルダーレジスト膜の材料フィルムを接着してなるラミネートタイプのフォトソルダーレジスト膜である。この際、フォトソルダーレジスト膜の材料フィルムはある程度軟化した状態で適当な温度、圧力条件下で半導体基板などに接着される。
【００４７】
また、ラミネートタイプフォトソルダーレジスト膜１１４の接着前の材料フィルムの膜厚は、特に限定するものではないが、例えば２５μｍ以上とすることができ、特に好ましくは３５μｍ以上である。また、材料フィルムを接着して得られるラミネートタイプフォトソルダーレジスト膜１１４の膜厚は、例えば２０μｍ以上とすることができ、特に好ましくは３０μｍ以上である。材料フィルムまたはラミネートタイプフォトソルダーレジスト膜１１４の膜厚がこれらの範囲であれば、絶縁性および機械的強度が向上する。
【００４８】
また、ラミネートタイプフォトソルダーレジスト膜１１４の接着前の材料フィルムの膜厚は、例えば１００μｍ以下とすることができ、特に好ましくは５０μｍ以下である。また、材料フィルムを接着して得られるラミネートタイプフォトソルダーレジスト膜１１４の膜厚は、例えば９０μｍ以下とすることができ、特に好ましくは４５μｍ以下である。材料フィルムまたはラミネートタイプフォトソルダーレジスト膜１１４の膜厚がこれらの範囲であれば、ラミネートタイプフォトソルダーレジスト膜１１４の接着の際の圧力も小さくてすみ、半導体装置１００にかかるストレスも抑制できる。また、ラミネートタイプフォトソルダーレジスト膜１１４の膜厚が薄いため、ＵＶ照射による光硬化処理などの際の加工性が良好となる。
【００４９】
なお、このような通常のラミネートタイプフォトソルダーレジスト膜よりも薄いラミネートタイプフォトソルダーレジスト膜１１４を実現するためには、後述する特定の構造を有するカルド型ポリマーを用いることが有効である。後述するカルド型ポリマーは加工性が良好であるため、優れた絶縁性を有する薄膜を形成可能だからである。
【００５０】
そして、上記ラミネートタイプフォトソルダーレジスト膜１１４は、カルド型ポリマーを含有してもよい。カルド型ポリマーとは、式（Ｉ）に示すように、環状の基がポリマー主鎖に直接結合した構造を有するポリマーの総称である。
【００５１】
【化１】
2005294329.tif 000003
【００５２】
なお、式（Ｉ）において、Ｒ1、Ｒ2はアルキレン基、芳香環を含む基などの二価の基を表す。
【００５３】
すなわち、このカルド型ポリマーとは、四級炭素を有する嵩高い置換基が、主鎖に対して、ほぼ直角に存在する構造を有しているポリマーのことである。
【００５４】
ここで、環状部は、飽和結合でも不飽和結合を含んでいてもよく、炭素の他、窒素原子、酸素原子、硫黄原子、リン原子等の原子を含んでいてもよい。また、環状部は多環であってもよく、縮合環であってもよい。また、環状部は、他の炭素鎖と結合していても、更には、架橋していてもよい。
【００５５】
なお、嵩高い置換基としては、たとえば、式（ＩＩ）に示すように、五員環の両側に六員環が結合し、五員環の残り一つの炭素原子が主鎖と結合した構造を有する縮合環を有するフルオレニル基などの環状の基が挙げられる。
【００５６】
【化２】
2005294329.tif 000004
【００５７】
フルオレニル基とは、フルオレンの９位の炭素原子が脱水素化された基であり、カルド型ポリマーにおいては、式（Ｉ）に示すように、脱水素化された炭素原子の位置で、主鎖であるアルキル基の炭素原子と結合している。
【００５８】
カルド型ポリマーは、上記構造を有するポリマーであるため、
（１）ポリマー主鎖の回転拘束
（２）主鎖及び側鎖のコンフォメーション規制
（３）分子間パッキングの阻害
（４）側鎖の芳香族置換基導入等による芳香族性の増加
といった効果を奏する。
【００５９】
したがって、カルド型ポリマーは、高耐熱性、溶剤溶解性、高透明性、高屈折率、低複屈折率、更には、より高い気体透過性といった特徴を有する。
【００６０】
また、上記カルド型ポリマーに、所定の改質剤を導入することによって、ボイドの発生を抑制した状態で薄膜化した材料フィルムを得ることができる。また、上記カルド型ポリマーを含むフォトソルダーレジスト膜の材料フィルムは、加熱することにより材料を軟化することが容易であるため、埋め込み性が良く、ボイドの少ないラミネートタイプフォトソルダーレジスト膜１１４が得られる。そのため、半導体装置１００の信頼性および製造安定性が向上する。
【００６１】
なお、上記カルド型ポリマーは、カルボン酸基とアクリレート基とを同一分子鎖内に有するポリマーが架橋してなるポリマーであってもよい。従来の一般的な感光性ワニスとしては、現像性を持つカルボン酸基オリゴマーと多官能アクリルとのブレンドが用いられているが、解像度の面でさらなる改善の余地があった。一般的な感光ワニスの代わりに、カルボン酸基とアクリレート基とを同一分子鎖内に有するポリマーが架橋してなるカルド型ポリマーを用いると、現像性を持つカルボン酸と架橋基であるアクリレート基とを同一分子鎖中に有し、主鎖に嵩高い置換基を持ちラジカル拡散し難いため、カルド型ポリマーを含有するフォトソルダーレジスト膜３２８の解像度が向上する利点がある。
【００６２】
また、上記カルド型ポリマーを含むフォトソルダーレジスト膜１１４は、以下に示す諸物性値を満たすことが望ましい。なお、以下の物性値はフィラーなどを含まない樹脂部分についての値であり、フィラーなどを添加することにより、適宜調整可能である。
【００６３】
ここで、上記カルド型ポリマーを含むラミネートタイプフォトソルダーレジスト膜１１４のガラス転移温度（Ｔｇ）は、例えば１８０℃以上とすることができ、特に好ましくは１９０℃以上である。ガラス転移温度がこの範囲にあると、カルド型ポリマーを含むラミネートタイプフォトソルダーレジスト膜１１４の耐熱性が向上する。
【００６４】
また、上記カルド型ポリマーを含むラミネートタイプフォトソルダーレジスト膜１１４のガラス転移温度（Ｔｇ）は、例えば２２０℃以下とすることができ、特に好ましくは２１０℃以下である。ガラス転移温度がこの範囲であれば、通常の製法により安定的に製造可能である。ガラス転移温度は、例えばバルク試料の動的粘弾性測定（ＤＭＡ）により測定可能である。
【００６５】
また、上記カルド型ポリマーを含むラミネートタイプフォトソルダーレジスト膜１１４のＴｇ以下の領域における線膨張係数（ＣＴＥ）は、例えば８０ｐｐｍ／℃以下とすることができ、特に好ましくは７５ｐｐｍ／℃以下である。線膨張係数がこの範囲にあると、カルド型ポリマーを含むラミネートタイプフォトソルダーレジスト膜１１４と、再配線１１０などとの密着性が向上する。
【００６６】
また、上記カルド型ポリマーを含むラミネートタイプフォトソルダーレジスト膜１１４のＴｇ以下の領域における線膨張係数（ＣＴＥ）は、例えば５０ｐｐｍ／℃以上とすることができ、特に好ましくは５５ｐｐｍ／℃以上である。また、上記ポリマーにフィラーを配合し、熱膨張係数を２０ｐｐｍ／℃以下の樹脂組成物を得ることもできる。線膨張係数がこの範囲のカルド型ポリマーであれば、通常の製法により安定的に製造可能である。線膨張係数は、例えば熱機械分析装置（ＴＭＡ）による熱膨張測定により測定可能である。
【００６７】
また、上記カルド型ポリマーを含むラミネートタイプフォトソルダーレジスト膜１１４の熱伝導率は、例えば０．５０Ｗ／ｃｍ2・ｓｅｃ以下とすることができ、特に好ましくは０．３５Ｗ／ｃｍ2・ｓｅｃ以下である。熱伝導率がこの範囲にあると、カルド型ポリマーを含むラミネートタイプフォトソルダーレジスト膜１１４の耐熱性が向上する。
【００６８】
また、上記カルド型ポリマーを含むラミネートタイプフォトソルダーレジスト膜１１４の熱伝導率は、例えば０．１０Ｗ／ｃｍ2・ｓｅｃ以上とすることができ、特に好ましくは０．２５Ｗ／ｃｍ2・ｓｅｃ以上である。熱伝導率がこの範囲であれば、通常の製法により安定的に製造可能である。熱伝導率は、例えば円板熱流計法（ＡＳＴＭ  Ｅ１５３０）により測定可能である。
【００６９】
また、上記カルド型ポリマーを含むラミネートタイプフォトソルダーレジスト膜１１４の１０〜１００μｍ直径のビアにおけるビアアスペクト比は、例えば０．５以上とすることができ、特に好ましくは１以上である。ビアアスペクト比がこの範囲にあると、カルド型ポリマーを含むラミネートタイプフォトソルダーレジスト膜１１４の解像度が向上する。
【００７０】
また、上記カルド型ポリマーを含むラミネートタイプフォトソルダーレジスト膜１１４の１０〜１００μｍ直径のビアにおけるビアアスペクト比は、例えば５以下とすることができ、特に好ましくは２以下である。ビアアスペクト比がこの範囲であれば、通常の製法により安定的に製造可能である。
【００７１】
また、上記カルド型ポリマーを含むラミネートタイプフォトソルダーレジスト膜１１４において、周波数１ＭＨｚの交流電界を印加した場合の誘電率は、例えば４以下とすることができ、特に好ましくは３以下である。誘電率がこの範囲にあると、カルド型ポリマーを含むラミネートタイプフォトソルダーレジスト膜１１４の高周波特性をはじめとする誘電特性が向上する。
【００７２】
また、上記カルド型ポリマーを含むラミネートタイプフォトソルダーレジスト膜１１４において、周波数１ＭＨｚの交流電界を印加した場合の誘電率は、例えば０．１以上とすることができ、特に好ましくは２．７以上である。誘電率がこの範囲であれば、通常の製法により安定的に製造可能である。
【００７３】
また、上記カルド型ポリマーを含むラミネートタイプフォトソルダーレジスト膜１１４において、周波数１ＭＨｚの交流電界を印加した場合の誘電正接は、例えば０．０４以下とすることができ、特に好ましくは０．０２９以下である。誘電正接がこの範囲にあると、カルド型ポリマーを含むラミネートタイプフォトソルダーレジスト膜１１４の高周波特性をはじめとする誘電特性が向上する。
【００７４】
また、上記カルド型ポリマーを含むラミネートタイプフォトソルダーレジスト膜１１４において、周波数１ＭＨｚの交流電界を印加した場合の誘電正接は、例えば０．００１以上とすることができ、特に好ましくは０．０２７以上である。誘電正接がこの範囲であれば、通常の製法により安定的に製造可能である。
【００７５】
また、上記カルド型ポリマーを含むラミネートタイプフォトソルダーレジスト膜１１４において、２４時間吸水率（ｗｔ％）は、例えば３ｗｔ％以下とすることができ、特に好ましくは１．５ｗｔ％以下である。２４時間吸水率（ｗｔ％）がこの範囲にあると、カルド型ポリマーを含むフォトソルダーレジスト膜３２８の耐湿性を向上することができる。
【００７６】
また、上記カルド型ポリマーを含むラミネートタイプフォトソルダーレジスト膜１１４において、２４時間吸水率（ｗｔ％）は、例えば０．５ｗｔ％以上とすることができ、特に好ましくは１．３ｗｔ％以上である。２４時間吸水率（ｗｔ％）がこの範囲であれば、通常の製法により安定的に製造可能である。
【００７７】
これら上記の複数の特性をカルド型ポリマーを含むラミネートタイプフォトソルダーレジスト膜１１４が満たす場合には、機械的強度、耐熱性、他の部材との密着性、解像度、誘電特性、耐湿性などの諸特性がバランス良く実現される。そのため、信頼性および耐熱性に優れ、半導体素子を搭載する際の位置精度に優れる半導体装置が安定的に提供される。
【００７８】
<実施形態２>
【００７９】
図２〜図６は、本実施の形態に係る半導体装置の製造方法を示した工程断面図である。図２〜図６の上方向は半導体基板の裏面方向であり、図２〜図６の下方向は半導体基板の素子形成面方向である。
【００８０】
上述の実施形態１に示したような半導体装置を得るためには、まず、図２（ａ）に示すように、シリコン基板などからなる半導体基板１０２の裏面にアルミニウムパッドなどからなる電極１０６を所定の形状に形成する。
【００８１】
そして、電極１０６および半導体基板１０２の裏面などを覆うＳｉＯ2などからなる絶縁膜１０８を形成する。さらに、絶縁膜１０８の裏面側にはアクリル系樹脂１１２を形成する。さらに、アクリル系樹脂１１２の裏面側には、レジスト膜１２０を形成する。レジスト膜１２０には所定の開口部を設けておく。
【００８２】
次いで、図２（ｂ）に示すように、レジスト膜１２０をマスクとしてアクリル系樹脂１１２および絶縁膜１０８のエッチングを行い、電極１０６の裏面に達する開口部を形成する。
【００８３】
さらに、図３（ｃ）に示すように、レジスト膜１２０を除去する。
【００８４】
そして、図３（ｄ）に示すように、開口部の内面およびアクリル系樹脂１１２の裏面を覆うアルミニウム配線または銅配線などからなる再配線１１０を形成する。さらに、再配線１１０の裏面の一部にレジスト膜１３０を設ける。
【００８５】
次いで、図４（ｅ）に示すように、レジスト膜１３０をマスクとして再配線１１０をエッチングによりパターニングする。
【００８６】
そして、図４（ｆ）に示すように、レジスト膜１３０を除去する。
【００８７】
次いで、図５（ｇ）に示すように、再配線１１０の裏面およびアクリル系樹脂１１２の裏面などを覆い、再配線１１０裏面の凹部内部を埋め込むように、カルド型ポリマーを含有しているラミネートタイプフォトソルダーレジスト膜１１４を接着する。接着の際にかかる圧力の方向を矢印で図示する。
【００８８】
続いて、図５（ｈ）に示すように、ラミネートタイプフォトソルダーレジスト膜１１４の裏面に遮光領域１２６を有するフォトマスク１２４を形成する。そして、ＵＶ光などをフォトマスク１２４を通してラミネートタイプフォトソルダーレジスト膜１１４に照射することにより、ラミネートタイプフォトソルダーレジスト膜１１４の照射領域において上述のカルド型ポリマーのアクリレートを架橋させてアクリル基を形成する。
【００８９】
なお、カルド型ポリマーを含有するラミネートタイプフォトソルダーレジスト膜１１４は、一般的に、上記露光・現像工程とは別に、適当な条件によるアフターベーク工程により硬化させることにより、上記の望ましい諸特性を備えるようになる。
【００９０】
その後、図６（ｉ）に示すように、フォトマスク１２４を除去後、ラミネートタイプフォトソルダーレジスト膜１１４をエッチングして、ラミネートタイプフォトソルダーレジスト膜１１４の未露光・現像領域を除去する。
【００９１】
そして、得られたラミネートタイプフォトソルダーレジスト膜１１４の開口部に半田ボール１１６を形成して再配線１１０と接続させることにより、図１に示した構成からなる実施形態１に係る半導体装置１００を得る。
【００９２】
本実施形態に係る半導体装置１００の製造方法では、接着により、再配線１１０の裏面の凹部内部、再配線１１０の裏面およびアクリル系樹脂１１２の裏面などにラミネートタイプフォトソルダーレジスト膜１１４を密着させる。
【００９３】
ここで、ラミネートタイプフォトソルダーレジスト膜１１４の接着前の材料フィルムは、カルド型ポリマーと所定の添加剤とを用いて、ボイドや凹凸などの発生が抑制された状態で薄膜に成形可能である。また、カルド型ポリマーを含む材料フィルムは、加熱することにより材料を軟化することが容易なため、埋め込み性が良く、接着された半導体装置１００のラミネートタイプフォトソルダーレジスト膜１１４にもボイドや凹凸は少ない。そして、ボイドが少ないラミネートタイプフォトソルダーレジスト膜１１４によれば、膜厚が保障できる。
【００９４】
一方、上記の特許文献１に示した、接着前の状態が液体である材料を用いてスピンコート法により形成されたフォトソルダーレジスト膜を用いた半導体装置は、半田ボールを配置するピッチの微細化が進むとともに、フォトソルダーレジスト膜の埋め込み特性が充分ではなくなる場合があった。よって、再配線パターンの側壁またはビア底でボイド（空洞）が発生する場合があった。そのため、半導体装置の絶縁保障などの信頼性の点でさらなる改善の余地があった。
【００９５】
図７は、液状のフォトソルダーレジスト膜を塗布してなる半導体装置を模式的に示した断面図である。
【００９６】
この場合には、塗布フォトソルダーレジスト膜７１４を形成するために、液状のフォトソルダーレジスト膜原液をスピンコート法などにより半導体基板７０２の裏面に設けられた再配線７１０の裏面などに塗布するが、再配線７１０の裏面の凹部内部にはフォトソルダーレジスト膜を充填することが困難である。また、再配線７１０が曲折している箇所には、液状のフォトソルダーレジスト膜原液が塗布されない領域が生じる場合がある。このため、ボイド７３０ａ、７３０ｂ、７３０ｃまたは凹凸などが生じる場合がある。このようなボイド７３０ａ、７３０ｂ、７３０ｃまたは凹凸が発生すると、半導体装置７００の信頼性または製造安定性が低下する場合がある。
【００９７】
また、上記の特許文献２に記載した、ドライフィルム型の感光性フォトソルダーレジスト膜をラミネートしてコーティングした場合には、フォトソルダーレジスト膜の膜厚が５０μｍ程度と厚くなってしまうため、フォトソルダーレジスト膜の接着時に半導体装置にかかるストレスやフォトソルダーレジスト膜の加工性などの製造安定性の点で改善の余地があった。
【００９８】
これに対して、本実施形態の半導体装置１００の製造方法においては、液状のフォトソルダーレジスト膜原液を塗布してフォトソルダーレジスト膜を形成する代わりに、ラミネートタイプフォトソルダーレジスト膜１１４の材料フィルムを接着する。
【００９９】
ここで、ラミネートタイプフォトソルダーレジスト膜１１４の材料フィルムは、カルド型ポリマーおよび所定の添加剤を用いて成形されるので、ボイドや凹凸などの発生を抑制した状態で薄膜成形できる。そして、カルド型ポリマーを含む材料フィルムは、加熱により材料を軟化することが容易なため、埋め込み性がよい。そのため、液状のフォトソルダーレジスト膜原液をスピンコート法などにより塗布する場合に比べて、信頼性に優れる半導体装置１００を安定的に製造可能である。
【０１００】
また、上述のカルド型ポリマーを含有するラミネートタイプフォトソルダーレジスト膜１１４を用いる場合には、ラミネートタイプフォトソルダーレジスト膜１１４の耐熱性および加工性はさらに良好となる。さらに、上述のカルド型ポリマーを含有するラミネートタイプフォトソルダーレジスト膜１１４は、薄くても解像度が優れているため、フォトソルダーレジスト膜の接着時に半導体装置にかかるストレスを抑制できる。また、上述のカルド型ポリマーを含有するラミネートタイプフォトソルダーレジスト膜１１４の材料フィルムは、薄くても機械的強度に優れるため、加工性の面でも優れている。
【０１０１】
また、このようにラミネートタイプフォトソルダーレジスト膜１１４の材料フィルムは、薄くても機械的強度に優れ、加工性に優れるため、材料フィルムの膜厚を薄くすることができる。さらに、一定温度に加熱することにより材料フィルムを容易に軟化することができるため、貫通孔内に設けられた再配線７１０の内面の空間にはフォトソルダーレジスト膜１１４の材料フィルムを容易に埋め込むことができる。
【０１０２】
一方、液状の原料液を用いてスピンコート法によりソルダーレジスト膜を形成する場合には、ソルダーレジスト膜の外周部などにボイドが生じやすく、半田ボール間の絶縁保障に難点がある場合もある。これに対して、フィルムタイプのソルダーレジスト膜の材料フィルムを用いれば、接着前にボイドの有無の検査が可能となる。このため、フィルムタイプのソルダーレジスト膜の材料フィルムを接着すれば、半田ボール間の絶縁保障が良好となり、信頼性に優れる半導体装置が得られる。
【０１０３】
以上、本発明の構成について説明したが、これらの構成を任意に組み合わせたものも本発明の態様として有効である。また、本発明の表現を他のカテゴリーに変換したものもまた本発明の態様として有効である。
【０１０４】
例えば、上記の実施形態では、外部接続端子として半田ボール１１６を用いたが、特に限定する趣旨ではない。例えば、外部接続端子は、電極パッドであってもよく、別のアルミニウム配線または銅配線などであってもよい。
【０１０５】
また、上記の実施形態では、半田ボール１１６を形成するときの外力を緩和し、半田ボール１１６と再配線１１０とのコンタクト性を向上させるために、アクリル系樹脂１１２の層を設けたが、特にアクリル系樹脂１１２を設ける必要はない。例えば、全く層を設けなくてもよいし、アクリル系樹脂以外の樹脂からなる層を設けてもよい。
【図面の簡単な説明】
【０１０６】
【図１】実施の形態に係る半導体装置を模式的に示した断面図である。
【図２】実施の形態に係る半導体装置の製造方法を示した工程断面図である。
【図３】実施の形態に係る半導体装置の製造方法を示した工程断面図である。
【図４】実施の形態に係る半導体装置の製造方法を示した工程断面図である。
【図５】実施の形態に係る半導体装置の製造方法を示した工程断面図である。
【図６】実施の形態に係る半導体装置の製造方法を示した工程断面図である。
【図７】液状のフォトソルダーレジスト膜を塗布してなる半導体装置を模式的に示した断面図である。
【図８】従来の半導体装置の製造方法を示した工程断面図である。
【図９】従来の半導体装置の製造方法を示した工程断面図である。
【図１０】従来の半導体装置の製造方法を示した工程断面図である。
【図１１】従来の半導体装置の製造方法を示した工程断面図である。
【符号の説明】
【０１０７】
１００  半導体装置
１０２  半導体基板
１０６  電極
１０８  絶縁膜
１１０  再配線
１１２  アクリル系樹脂
１１４  ラミネートタイプフォトソルダーレジスト膜
１１６  半田ボール
１２０  レジスト膜
１３０  レジスト膜
１２４  フォトマスク
１２６  遮光領域
７００  半導体装置
７０２  半導体基板
７０６  電極
７０８  絶縁膜
７１０  再配線
７１２  アクリル系樹脂
７１４  塗布フォトソルダーレジスト膜
７１６  半田ボール
７３０  ボイド
【図１】
2005294329.tif 000005
【図２】
2005294329.tif 000006
【図３】
2005294329.tif 000007
【図４】
2005294329.tif 000008
【図５】
2005294329.tif 000009
【図６】
2005294329.tif 000010
【図７】
2005294329.tif 000011
【図８】
2005294329.tif 000012
【図９】
2005294329.tif 000013
【図１０】
2005294329.tif 000014
【図１１】
2005294329.tif 000015